СПОСОБ ПОЛУЧЕНИЯ БРИКЕТОВ, СПОСОБ ПОЛУЧЕНИЯ ВОССТАНОВЛЕННОГО МЕТАЛЛА И СПОСОБ ОТДЕЛЕНИЯ ЦИНКА ИЛИ СВИНЦА

1. Способ получения брикетов, содержащий этап формирования первичных гранул с использованием порошка оксида металла, содержащего оксид железа и по меньшей мере один из оксида цинка, оксида свинца и оксида титана, и этап сжатия первичных гранул, все еще содержащих упомянутый по меньшей мере один из оксида цинка, оксида свинца и оксида титана, с формованием первичных гранул во вторичные гранулы.
2. Способ получения брикетов по п.1, в котором первичные гранулы формируют путем ротационного гранулирования, гранулирования с замешиванием или спрессовывания.
3. Способ получения брикетов по п.1, в котором суммарное содержание упомянутого по меньшей мере одного из оксида цинка, оксида свинца и оксида титана составляет 10 мас.% или более.
4. Способ получения брикетов по п.1, дополнительно содержащий этап измельчения оксида металла и/или восстановителя перед этапом формирования первичных гранул, причем порошок содержит продукт, полученный на этапе измельчения.
5. Способ получения брикетов по п.4, дополнительно содержащий этап приготовления смешанного исходного материала путем смешивания оксида металла и восстановителя, причем этот этап приготовления выполняют между этапом измельчения и этапом формирования первичных гранул.
6. Способ получения брикетов по п.4, в котором порошок содержит пыль от производства стали.
7. Способ получения брикетов по п.4, в котором оксид металла содержит по меньшей мере один металл, выбранный из цинка, свинца, натрия и калия, а вторичные гранулы формуют, когда этот металл все еще содержится.
8. Способ получения брикетов по п.7, в котором оксид металла содержит в сумме 10 мас.% или более по меньшей мере одного соединения, выбранного из оксидов, хлоридов или сульфидов по меньшей мере одного металла, выбранного из цинка, свинца, натрия и калия.
9. Способ получения брикетов по п.4, в котором оксид металла содержит оксид металла, имеющего температуру плавления 2000°С или менее (называемого далее "летучим металлом"), а формование вторичных гранул выполняют со все еще содержащимся оксидом летучего металла.
10. Способ получения брикетов по п.1, в котором в первичные гранулы добавляют восстановитель и воду.
11. Способ получения брикетов по п.10, в котором первичные гранулы сушат перед их формованием во вторичные гранулы.
12. Способ получения брикетов по п.11, в котором содержание воды в первичных гранулах снижают на этапе сушки до 50-95 мас.% относительно содержания воды до сушки.
13. Способ получения брикетов по п.11, дополнительно содержащий этап сушки вторичных гранул.
14. Способ получения брикетов по п.1, в котором объем первичных гранул составляет 1/500 или более внутреннего объема формы для формования вторичных гранул.
15. Способ получения восстановленного металла, содержащий этап восстановления брикетов, полученных способом по любому из пп.1-14.
16. Способ получения восстановленного металла по п.15, в котором этап восстановления проводят с использованием печи с вращающимся подом, обжиговой печи или плавильно-восстановительной печи с электрическим нагревом.
17. Способ отделения цинка, содержащий этап испарения цинка при нагревании и восстановлении содержащих оксид цинка брикетов, полученных способом по любому из пп.1-14.
18. Способ отделения свинца, содержащий этап испарения свинца при нагревании или нагревании и восстановлении содержащих оксид свинца брикетов, полученных способом по любому из пп.1-14.
19. Способ получения брикетов, содержащий этап измельчения восстановителя и/или оксида металла, содержащего железооксидный исходный материал, этап формирования первичных гранул с использованием оксида металла и восстановителя и этап сжатия первичных гранул с формованием первичных гранул во вторичные гранулы.
20. Способ по п.19, в котором первичные гранулы формируют путем ротационного гранулирования, гранулирования с замешиванием или спрессовывания.
21. Способ получения брикетов по п.19, дополнительно содержащий этап приготовления смешанного исходного материала путем смешивания оксида металла и восстановителя, причем этот этап приготовления выполняют между этапом измельчения и этапом формирования первичных гранул.
22. Способ получения брикетов по п.19, в котором оксид металла содержит пыль от производства стали.
23. Способ получения брикетов по п.19, в котором оксид металла содержит по меньшей мере один металл, выбранный из цинка, свинца, натрия и калия, а вторичные гранулы формуют, когда этот металл все еще содержится.
24. Способ получения брикетов по п.23, в котором оксид металла содержит в сумме 10 мас.% или более по меньшей мере одного соединения, выбранного из оксидов, хлоридов или сульфидов по меньшей мере одного металла, выбранного из цинка, свинца, натрия и калия.
25. Способ получения брикетов по п.19, в котором оксид металла содержит оксид металла, имеющего температуру плавления 2000°С или менее (называемого далее "летучим металлом"), а формование вторичных гранул выполняют со все еще содержащимся оксидом летучего металла.
26. Способ получения брикетов по п.19, в котором в первичные гранулы добавляют воду.
27. Способ получения брикетов по п.26, в котором первичные гранулы сушат перед их формованием во вторичные гранулы.
28. Способ получения брикетов по п.27, в котором содержание воды в первичных гранулах снижают на этапе сушки до 50-95 мас.% относительно содержания воды до сушки.
29. Способ получения брикетов по п.26, дополнительно содержащий этап сушки вторичных гранул.
30. Способ получения брикетов по п.19, в котором объем первичных гранул составляет 1/500 или более внутреннего объема формы для формования вторичных гранул.
31. Способ получения восстановленного металла, содержащий этап восстановления брикетов, полученных способом по любому из пп.19-30.
32. Способ получения восстановленного металла по п.31, в котором этап восстановления проводят с использованием печи с вращающимся подом, обжиговой печи или плавильно-восстановительной печи с электрическим нагревом.
33. Способ отделения цинка, содержащий этап испарения цинка при нагревании и восстановлении содержащих оксид цинка брикетов, полученных способом по любому из пп.19-30.
34. Способ отделения свинца, содержащий этап испарения свинца при нагревании или нагревании и восстановлении содержащих оксид свинца брикетов, полученных способом по любому из пп.19-30.